(57)【要約】【課題】充電時における電池の短絡を防止ないし抑制し得るアルカリ二次電池を提供する。【解決手段】アルカリ二次電池は、正極と、負極と、水酸化物イオン伝導性を有し、正極と負極との間に介在する水含有電解液と、を備える。負極と水含有電解液との界面に、アニオン伝導性層を備える。アニオン伝導性層が、複数の細孔を有する絶縁性多孔質体と、細孔に充填されたアニオン伝導性高分子とを有する。複数の細孔を有する絶縁性多孔質体が、高分子材料からなる。【選択図】図３
2014192065.tif 000002
【特許請求の範囲】
【請求項１】
正極と、
負極と、
水酸化物イオン伝導性を有し、上記正極と上記負極との間に介在する水含有電解液と、を備え、
上記負極と上記水含有電解液との界面に、アニオン伝導性層を備え、
上記アニオン伝導性層が、複数の細孔を有する絶縁性多孔質体と、該細孔に充填されたアニオン伝導性高分子とを有する
ことを特徴とするアルカリ二次電池。
【請求項２】
上記複数の細孔を有する絶縁性多孔質体が、高分子材料からなることを特徴とする請求項１に記載のアルカリ二次電池。
【請求項３】
上記高分子材料が、フッ素系樹脂及びポリオレフィン系樹脂の少なくとも一方であることを特徴とする請求項２に記載のアルカリ二次電池。
【請求項４】
上記ポリオレフィン系樹脂が、ポリプロピレン、ポリエチレン又はエチレン−プロピレン共重合体であることを特徴とする請求項３に記載のアルカリ二次電池。
【請求項５】
上記高分子材料が、親水化処理されていることを特徴とする請求項２〜４に記載のアルカリ二次電池。
【請求項６】
上記複数の細孔を有する絶縁性多孔質体の孔径が、０．０１μｍ以上０．５０μｍ以下であることを特徴とする請求項１〜５のいずれか１つの項に記載のアルカリ二次電池。
【請求項７】
上記アニオン伝導性高分子が、水に不溶であることを特徴とする請求項１〜６のいずれか１つの項に記載のアルカリ二次電池。
【請求項８】
上記フッ素系樹脂が、ポリテトラフルオロエチレンであることを特徴とする請求項３、５〜７のいずれか１つの項に記載のアルカリ二次電池。
【発明の詳細な説明】
【技術分野】
【０００１】
本発明は、アルカリ二次電池に関する。更に詳細には、本発明は、例えば、空気−亜鉛二次電池やニッケル−亜鉛二次電池などに代表されるアルカリ二次電池に関する。
【背景技術】
【０００２】
従来、容易に充電が行え、充放電を繰返しても性能が低下せず、２次電池として容易に使用できる空気電池が提案されている（特許文献１参照。）。
【０００３】
この空気電池は、空気中の酸素を正極活物質とし、金属を負極活物質とする空気電池において、前記負極活物質の表面を、イオン交換樹脂を充填した多孔板で被覆したものである。また、好ましい形態として、多孔板が、負極のカレントコレクター板であることが開示されており、その厚みは０．１ｍｍ以上必要であり、それ以下は効果がないことも開示されている。
【先行技術文献】
【特許文献】
【０００４】
【特許文献１】特開２００１−２６６９６０号公報
【発明の概要】
【発明が解決しようとする課題】
【０００５】
しかしながら、上記特許文献１に記載された、好ましい形態である負極のカレントコネクターを兼ねる多孔板を適用した空気電池にあっては、放電時に多孔板を透過して電解液に溶解した放電生成物が充電時に析出するのはカレントコレクターが電解液と接している側であり、その部位に析出が起こると正極との距離がより近づくことから、電池の短絡が起こりやすいという問題点があった。
【０００６】
本発明は、このような従来技術の有する課題に鑑みてなされたものである。そして、本発明は、充電時における電池の短絡を防止ないし抑制し得るアルカリ二次電池を提供することを目的とする。
【課題を解決するための手段】
【０００７】
本発明者らは、上記目的を達成するため鋭意検討を重ねた。そして、その結果、正極と、負極と、水酸化物イオン伝導性を有し、正極と負極との間に介在する水含有電解液と、を備え、負極と水含有電解液との界面に、所定のアニオン伝導性層を備える構成とすることにより、上記目的が達成できることを見出し、本発明を完成するに至った。
【０００８】
すなわち、本発明のアルカリ二次電池は、正極と、負極と、水酸化物イオン伝導性を有し、正極と負極との間に介在する水含有電解液と、を備え、負極と水含有電解液との界面に、アニオン伝導性層を備え、アニオン伝導性層が、複数の細孔を有する絶縁性多孔質体と、細孔に充填されたアニオン伝導性高分子とを有するものである。
【発明の効果】
【０００９】
本発明によれば、正極と、負極と、水酸化物イオン伝導性を有し、正極と負極との間に介在する水含有電解液と、を備え、負極と水含有電解液との界面に、アニオン伝導性層を備え、アニオン伝導性層が、複数の細孔を有する絶縁性多孔質体と、細孔に充填されたアニオン伝導性高分子とを有する構成とした。そのため、放電時の亜鉛放電生成物の溶解性を抑制することで亜鉛負極の充放電サイクルを向上し、更に、充電時における電池の短絡を防止ないし抑制し得るアルカリ二次電池を提供することができる。
【図面の簡単な説明】
【００１０】
【図１】アニオン伝導性層中の亜鉛イオンの透過性評価に用いた試験セルを模式的に示す断面図である。
【図２】各例の亜鉛イオンの透過性評価の結果を示すグラフである。
【図３】亜鉛放電生成物の溶解性評価に用いた試験セルを模式的に示す断面図である。
【図４】アニオン伝導性層を模式的に示した断面図である。
【図５】各例のアノード分極試験の結果を示すグラフである。
【発明を実施するための形態】
【００１１】
以下、本発明の一形態に係るアルカリ二次電池について詳細に説明する。
【００１２】
本形態のアルカリ二次電池は、正極と、負極と、水酸化物イオン伝導性を有し、正極と負極との間に介在する水含有電解液とを備える。そして、本形態のアルカリ二次電池は、負極と水含有電解液との界面に、アニオン伝導性層を備える。また、本形態のアルカリ二次電池においては、アニオン伝導性層が、複数の細孔を有する絶縁性多孔質体と、細孔に充填されたアニオン伝導性高分子とを有する。
【００１３】
このようなアルカリ二次電池は、放電生成物の溶解や拡散を制御することが可能なので、充放電サイクルによる形状変化を抑制できる。その結果、充電時における電池の短絡を防止ないし抑制し得る。なお、上記特許文献１に記載の空気電池においては、充電時にカレントコレクターの電解液と接している側で亜鉛などの析出が起こり、電池の短絡が起こるおそれがあるのに対して、本発明においては、絶縁性多孔質体を適用しているため、絶縁性多孔質体上では析出がおこらず、電池の短絡を防止ないし抑制できる。
【００１４】
現時点においては、また、以下のようなメカニズムにより、その効果が得られていると考えている。
【００１５】
通常、アニオン伝導性高分子は、アルカリ電解液中などでは含水して膨潤する。アニオン伝導性高分子の膨潤が起こると、アニオン伝導性高分子の密度が低下するため、アニオン伝導性高分子は、亜鉛イオンなどの透過してほしくないイオンまで透過しやすくなる。本発明においては、絶縁性多孔質体にアニオン伝導性高分子を充填することによって、アニオン伝導性高分子の膨潤が抑制され、亜鉛イオンなどの透過してほしくないイオンの透過が抑制され、このような面からも、電池の短絡が防止ないし抑制できると考えられる。
【００１６】
但し、上記のメカニズムはあくまでも推測に基づくものである。従って、上記のメカニズム以外のメカニズムにより上述のような効果が得られていたとしても、本発明の範囲に含まれることは言うまでもない。
【００１７】
また、上述のような構成とすることにより、上記特許文献１において開示されている０．１ｍｍ未満の厚みの絶縁性多孔質体においても、放電生成物の溶解や拡散を制御することができ、充放電サイクル特性を向上させることもできる。
【００１８】
以下、各構成要素について更に詳細に説明する。
【００１９】
正極としては、炭素材料と酸素還元触媒と結着剤で構成された空気極や、オキシ水酸化ニッケルを主たる成分とする金属水酸化物と発泡ニッケルなどの集電体とで構成されたニッケル極などを好適例として挙げることができる。しかしながら、これらに限定されるものではなく、アルカリ二次電池の正極として用いられる従来公知の材料を適宜用いることができる。
【００２０】
負極としては、エネルギー密度や充放電効率、サイクル寿命を考慮すると、亜鉛及び亜鉛化合物（例えば酸化亜鉛など。）のいずれか一方又は双方を負極活物質として含むものであることが良い。しかしながら、これらに限定されるものではなく、アルカリ二次電池の負極として用いられる従来公知の材料を適宜用いることができる。
【００２１】
水含有電解液としては、水酸化物イオン伝導性を有し、正極と負極との間に介在させることができるものであれば特に限定されるものではなく、アルカリ二次電池の水含有電解液として用いられる従来公知の材料を適宜用いることができる。
【００２２】
アニオン伝導性層としては、複数の細孔を有する絶縁性多孔質体と、細孔に充填されたアニオン伝導性高分子とを有するものであれば、特に限定されるものではない。全ての細孔にアニオン伝導性高分子が充填されているものが好ましく、これにより、アニオン伝導性高分子が含水によって膨張することが抑制され、亜鉛イオンなどの透過してほしくないイオンの透過が抑制される。
【００２３】
絶縁性多孔質体としては、高分子材料からなるものであることが好ましい。高分子材料を適用することによって、形成されるアニオン伝導性層の柔軟性が増し、充放電による負極の体積変化に追従でき、放電時の放電生成物の溶解や拡散をより効果的に制御できる。
【００２４】
高分子材料としては、例えば、フッ素系樹脂やポリオレフィン系樹脂を挙げることができる。これらは１種を単独で又は複数種を組み合わせて用いることができる。フッ素系樹脂やポリオレフィン系樹脂を適用することによって、電解液として使用するアルカリ電解液への耐久性が向上し、放電生成物の溶解や拡散の制御を長期的に維持することができる。
【００２５】
フッ素系樹脂の好適例としては、ポリテトラフルオロエチレンを挙げることができる。ポリテトラフルオロエチレンは、比較的柔軟性が高いことから、充放電による負極の体積変化に追従でき、充放電の繰り返しによっても放電生成物の溶解性の制御に対する効果を長期的に維持できる。
【００２６】
また、ポリオレフィン系樹脂の好適例としては、ポリプロピレン、ポリエチレン、エチレン−プロピレン共重合体を挙げることができる。ポリプロピレン、ポリエチレン、エチレン−プロピレン共重合体は、比較的剛直であることから、より効果的に放電生成物の溶解や拡散を抑制することができ、充放電の繰り返しによる形状変化をより効果的に抑制することができる。
【００２７】
また、高分子材料は、親水化処理されていることが好ましい。高分子材料の表面が親水化処理されていることによって、充填されるアニオン伝導性高分子との親和性が増すため、アニオン伝導性高分子の充填が容易となる。また、表面でのイオン伝導性が付与されるため、高いイオン伝導性を維持することができる。
【００２８】
更に、絶縁性多孔質体の孔径は０．０１μｍ以上０．５０μｍ以下であることが好ましい。絶縁性多孔質体の孔径が０．０１μｍにより小さいと、アニオン伝導性高分子の充填が難しいという問題点がある。一方、絶縁性多孔質体の孔径が０．５０μｍ以下であると、より効果的に放電生成物の溶解性を制御することができる。アニオン伝導性高分子は、一般的な電解液であるアルカリ水溶液中では、吸水して膨張する傾向を有する。このため、アニオン伝導性高分子の密度が低下して、例えば、放電生成物の一例である亜鉛イオンがアニオン伝導性高分子中を溶解及び拡散する。しかしながら、絶縁性多孔質体の孔径が０．５０μｍ以下であると、充填されるアニオン伝導性高分子は、多孔質体によって吸水して膨張することが妨げられるため、吸水することが困難となり、アニオン伝導性高分子単体をアルカリ水溶液に浸漬することによって生じる膜の膨潤による低密度化が起こりにくい。その結果、放電生成物の溶解や拡散を制御することができる。
【００２９】
更にまた、アニオン伝導性高分子は、水に不溶であることが好ましい。水に不溶であるアニオン伝導性高分子を適用すると、アニオン伝導性高分子の絶縁性多孔質体からの抜け出しが困難になり、長期的な使用が可能になる。
【００３０】
アニオン伝導性高分子としては、水酸化物イオン伝導性を有するものであれば、特に限定されるものではなく、従来公知の材料を適宜用いることができる。
【実施例】
【００３１】
以下、本発明を実施例及び比較例により更に詳細に説明する。
【００３２】
（実施例１）
＜絶縁性多孔質体にアニオン伝導性高分子が充填されたアニオン伝導性層の作製（ポリテトラフルオロエチレン（ＰＴＦＥ）多孔体（孔径０．１μｍ）＋アニオン交換樹脂）＞
絶縁性多孔質体として親水化処理ＰＴＦＥ多孔体（ＡＤＶＡＮＴＥＣ製、孔径：０．１μｍ、膜厚：０．０３５μｍ）を使用し、アニオン伝導性高分子としてアニオン交換樹脂分散液、株式会社トクヤマ製）を使用した。アニオン交換樹脂分散液をＰＴＦＥ製シャーレに滴下して、そこに親水化処理ＰＴＦＥ多孔体を浸漬し、減圧下で静置することによって、親水化処理ＰＴＦＥ多孔体の孔中にアニオン交換樹脂を充填した。約５分間の静置の後に親水化処理ＰＴＦＥを取り出して、室温で３時間乾燥した。更に、上記の操作を繰返して乾燥を行った後に、８０℃で８時間乾燥することによって、絶縁性多孔質体にアニオン伝導性高分子を充填したアニオン伝導性層を作製した。
【００３３】
＜アニオン伝導性層中の亜鉛イオンの透過性評価＞
図１に示すような評価用の試験セルを使用した。作製したアニオン伝導性層をΦ２０ｍｍで切り取って、０．１ｍｏｌ／Ｌアルカリ水溶液中に１時間浸漬した。その後に、アニオン伝導性層を取り出しイオン交換水で洗浄し、亜鉛イオン透過性の評価用の試験セルに設置した。
【００３４】
図１は試験セルを模式的に示した断面図である。２１は亜鉛イオン含有アルカリ水溶液であり、２２は亜鉛イオンを含まないアルカリ水溶液である。２３はアニオン伝導性層であり、２４は溶液を攪拌する攪拌子である。
【００３５】
アニオン伝導性層を設置した後に、試験セル内の溶液を攪拌して、所定時間後に２２側の溶液中の亜鉛イオン濃度を定量することによって、亜鉛の透過性を評価した。亜鉛イオン濃度は誘導結合プラズマ発光分光分析（ＩＣＰ−ＡＥＳ）法により行い、亜鉛の透過係数を算出した。算出した透過係数を比較例１で算出した透過係数で除した値（比較例１の透過係数を１とした場合の相対値）を図２に示す。
【００３６】
＜アニオン伝導性層中のＯＨ−イオン選択透過性評価＞
さらに、アニオン伝導性層の評価をより詳細に行うためにＯＨ−イオン伝導性を上記の測定で求めた亜鉛イオン透過係数で割った値（ＯＨ−イオン選択透過性と定義）で評価した（選択透過性＝（ＯＨ−イオン伝導性）／（亜鉛イオンの透過係数）ＯＨ−イオンが透過しやすく、亜鉛イオンが透過し難いほうがアニオン伝導性層として優れている。）。
【００３７】
そこで、作製したアニオン伝導性層中のＯＨ−イオン伝導性を測定した。具体的には、アニオン伝導性層の上下に１０ｍｍ間隔でＮｉ線を配置し、交流を印加して膜の抵抗を測定した。測定周波数は１０−６〜１Ｈｚであり、１０ｍＶ印加した。
【００３８】
得られた抵抗値を用いて、アニオン伝導性層の厚み、幅からイオン伝導度を算出し、アニオン伝導性層中の物質選択透過性を算出した結果、比較例１に比べ３倍の選択透過性を有していることが明らかとなった。
【００３９】
＜アノード分極試験（亜鉛放電生成物の溶解度制御確認）＞
亜鉛のアノード反応（放電反応）は、反応時にＺｎ（ＯＨ）４２−が中間可溶成分として生成し（下式［１］）、反応の進行に伴い電極表面のＺｎ（ＯＨ）４２−の濃度が上昇、飽和することによって、ＺｎＯとして電極表面に析出する（下式［２］）溶解析出反応である。そこで、亜鉛の放電生成物の溶解性の評価は、定電流アノード分極試験を行うことによって、下式［１］の反応時間を測定し、その時間を亜鉛放電生成物の溶解性として評価した。
【００４０】
Ｚｎ＋４ＯＨ−＝Ｚｎ（ＯＨ）４２−＋２ｅ−（Ｅ０＝−１．２５Ｖ）・・・［１］
Ｚｎ（ＯＨ）４２−＝ＺｎＯ＋Ｈ２Ｏ＋２ＯＨ−・・・［２］
【００４１】
具体的には、まず、正極を作製した。発泡ニッケルを集電体とし、これにオキシ水酸化ニッケルペーストを定着させ、成型して、本例で用いる正極とした。次いで、負極を作製した。負極活物質としての亜鉛板（厚さ：１ｍｍ）を所定の大きさに切り出し、表面をエタノールで洗浄し、更に負極活物質上に作製したアニオン伝導性層を貼り付けて、本例で用いる負極とした。なお、Ｈｇ／ＨｇＯ電極を参照電極とした。しかる後、これらを用いて図３及び図４に示すような本例の電池を作製した。
【００４２】
すなわち、図３は試験セルを模式的に示した断面図である。また、図４はアニオン伝導性層を模式的に示した断面図である。１は正極であり、２は負極であり、３は水含有電解液（４Ｎの水酸化カリウム水溶液）であり、４はアニオン伝導性層である。また、アニオン伝導層４は、絶縁性多孔質体５と、その細孔に充填されたアニオン伝導性高分子６とを有する。なお、１０は参照電極である。試験セルは、円筒形のポリテトラフルオロエチレン製躯体１１の底部に負極２を配置し、ＳＵＳ製の底部ホルダー１２を締め付けて装着した。次いで、負極２を装着した円筒形の躯体１１の内部に水含有電解液３を満たし、正極１と参照電極１０を装着したポリテトラフルオロエチレン製の蓋１３を円筒形の躯体１１に回転させ、装着し、組み立てた。
【００４３】
このようにして試験セルを組み上げた後、回路電圧が安定するのを待って電気化学測定システムを用い、−１．１８Ｖ（対Ｈｇ／ＨｇＯ、以下同様。）〜−１．４６Ｖの電圧範囲、負極面積当たり０．５ｍＡ／ｃｍ２の電流値で１０分間の休止をはさみ、室温下、アノード分極試験を行った。その結果を図５に示す。
【００４４】
（実施例２）
＜絶縁性多孔質体にアニオン伝導性高分子が充填されたアニオン伝導性層の作製（ポリテトラフルオロエチレン（ＰＴＦＥ）多孔体（孔径０．２μｍ）＋アニオン交換樹脂）＞
絶縁性多孔質体として親水化処理ＰＴＦＥ多孔体（ＡＤＶＡＮＴＥＣ製、孔径：０．２μｍ、膜厚：０．０３５μｍ）を使用した以外は、実施例１と同様の方法でアニオン伝導性層を作製した。
【００４５】
＜アニオン伝導性層中の亜鉛イオンの透過性評価＞
アニオン伝導性層中の亜鉛イオンの透過性は、実施例１と同様の方法で評価、算出した。算出した透過係数を比較例１で算出した透過係数で除した値を図２に示す。
【００４６】
（実施例３）
＜絶縁性多孔質体にアニオン伝導性高分子が充填されたアニオン伝導性層の作製（ポリテトラフルオロエチレン（ＰＴＦＥ）多孔体（孔径１．０μｍ）＋アニオン交換樹脂）＞
絶縁性多孔質体として親水化処理ＰＴＦＥ多孔体（ＡＤＶＡＮＴＥＣ製、孔径：１．０μｍ、膜厚：０．０３５μｍ）を使用した以外は、実施例１と同様の方法でアニオン伝導性層を作製した。
【００４７】
＜アニオン伝導性層中の亜鉛イオンの透過性評価＞
アニオン伝導性層中の亜鉛イオンの透過性は、実施例１と同様の方法で評価、算出した。算出した透過係数を比較例１で算出した透過係数で除した値を図２に示す。
【００４８】
（実施例４）
＜絶縁性多孔質体にアニオン伝導性高分子が充填されたアニオン伝導性層の作製（ポリプロピレン（ＰＰ）多孔体（孔径１．０μｍ）＋アニオン交換樹脂）＞
絶縁性多孔質体としてＰＰ多孔体を使用した（Ｐａｌｌ  Ｃｏｒｐｏｒａｔｉｏｎ製、孔径：１．０μｍ、膜厚：０．０９５μｍ）を使用した以外は、実施例１と同様の方法でアニオン伝導性層を作製した。
【００４９】
＜アニオン伝導性層中の亜鉛イオンの透過性評価＞
アニオン伝導性層中の亜鉛イオンの透過性は、実施例１と同様の方法で評価、算出した。算出した透過係数を比較例１で算出した透過係数で除した値を図２に示す。
【００５０】
（比較例１）
＜アニオン伝導性層の作製（アニオン交換樹脂のみ）＞
アニオン伝導性高分子としてアニオン交換樹脂分散液（株式会社トクヤマ製）を使用した。アニオン交換樹脂分散液をＰＴＦＥ製シャーレに滴下して、室温で８時間乾燥し後に、８０℃で８時間乾燥することで、アニオン伝導性高分子単体からなるアニオン伝導性層を作製した。
【００５１】
＜アニオン伝導性層中の亜鉛イオンの透過性評価＞
実施例１のアニオン伝導性層に代えて、このアニオン伝導性層を使用した以外は、実施例１と同様のセル構成として、亜鉛イオンの透過性を評価した。その結果を図２に示す。
【００５２】
＜アニオン伝導性層中の物質選択透過性評価＞
実施例１のアニオン伝導性層に代えて、このアニオン伝導性層を使用した以外は、実施例１と同様の方法で、ＯＨ−イオン伝導性を評価してＯＨ−イオン選択透過性を算出した。
【００５３】
＜アノード分極試験（亜鉛放電生成物の溶解度制御確認）＞
負極構成以外は実施例１と同様とした。負極は、実施例１と同様に負極活物質としての亜鉛板を用い、次いで、負極活物質上に作製したアニオン伝導性層を張り付けた。
【００５４】
試験セルを組み上げた後、回路電圧が安定するのを待って電気化学測定システムを用い、−１．１８Ｖ〜−１．４６Ｖの電圧範囲、負極面積当たり０．５ｍＡ／ｃｍ２の電流値で１０分間の休止をはさみ、室温下、アノード分極試験を行った。その結果を図５に示す。
【００５５】
（比較例２）
アニオン伝導性層を使用せずに、亜鉛板のみを負極に用いた。
【００５６】
＜アノード分極試験（亜鉛放電生成物の溶解度制御確認）＞
負極構成以外は実施例１と同様とした。
【００５７】
試験セルを組み上げた後、回路電圧が安定するのを待って電気化学測定システムを用い、−１．１８Ｖ〜−１．４６Ｖの電圧範囲、負極面積当たり０．５ｍＡ／ｃｍ２の電流値で１０分間の休止をはさみ、室温下、アノード分極試験を行った。その結果を図５に示す。
【００５８】
図２から、本発明の範囲に属する実施例１〜４は、本発明外の比較例１と比較して、亜鉛イオンの透過が抑制されていることが分かる。この結果から、本発明の範囲に属するアルカリ二次電池は、放電時の亜鉛放電生成物が電解液中へ透過することを抑制できることから充放電サイクルの向上が可能であることが分かる。さらに、充電時においては、電解液中への亜鉛放電生成物の透過が抑制されていること及び多孔体として絶縁性物質を使用していることから、電池の短絡を防止ないし抑制し得ることが分かる。
【００５９】
また、図５から、実電池に近い負極構成としても、亜鉛イオンの溶解度が制御されていることが分かる。この結果から、本発明の範囲に属するアルカリ二次電池は、放電時の亜鉛放電生成物の溶解性を抑制することで亜鉛負極の充放電サイクルを向上できることが分かる。さらに、充電時における電池の短絡を防止ないし抑制し得ることが分かる。
【００６０】
以上、本発明を若干の形態及び実施例によって説明したが、本発明はこれらに限定されるものではなく、本発明の要旨の範囲内で種々の変形が可能である。
【００６１】
例えば、上述した実施例においては、アルカリ二次電池として、ニッケル−亜鉛二次電池を例に挙げて説明したが、空気−亜鉛二次電池などに本発明を適用することもできる。
【００６２】
また、例えば、上述した各形態や実施例に記載した構成は、各形態や実施例毎に限定されるものではなく、例えば、各実施形態の構成を上述した各実施形態以外の組み合わせにしたり、正極、負極、電解液、アニオン伝導性層などの細部を変更したりすることができる。
【符号の説明】
【００６３】
１  正極
２  負極
３  水含有電解液
４  アニオン伝導性層
５  絶縁性多孔質体
６  アニオン伝導性高分子
１０  参照電極
１１  躯体
１２  底部ホルダー
１３  蓋
２１  亜鉛イオン含有アルカリ水溶液
２２  亜鉛イオンを含まないアルカリ水溶液
２３  アニオン伝導性層
２４  攪拌子
【図１】
2014192065.tif 000003
【図２】
2014192065.tif 000004
【図３】
2014192065.tif 000005
【図４】
2014192065.tif 000006
【図５】
2014192065.tif 000007